(57)【特許請求の範囲】
【請求項１】
内輪と、外輪と、前記内輪と前記外輪との間に転動自在に配設された複数の転動体と、前記内輪と前記外輪との間に形成され前記転動体が内設された空隙部内に充填された導電性グリースと、を備える転がり軸受において、
前記導電性グリースは、１〜１０ｗｔ％のカーボンブラックと、５〜２０ｗｔ％の増ちょう剤と、０．１〜１０ｗｔ％の正リン酸エステル又は亜リン酸エステルと、を含有するとともに、
前記内輪の軌道面，前記外輪の軌道面，及び前記転動体の転動面に形成された酸化膜の厚さが１００ｎｍ以下であることを特徴とする転がり軸受。
【請求項２】
前記カーボンブラックと前記増ちょう剤との総量が５．１〜２０．１ｗｔ％であることを特徴とする請求項１に記載の転がり軸受。
【発明の詳細な説明】
【０００１】
【発明の属する技術分野】
本発明は、優れた導電性を有する（内外輪間の抵抗値が低い）とともに、導電性の経時的な低下が生じにくい転がり軸受に関する。
【０００２】
【従来の技術】
一般情報機器、例えば複写機においては、その可動部分には多数の転がり軸受が使用されている。該転がり軸受の軌道面と転動体との間には回転中は油膜が形成されていて、前記軌道面と前記転動体とは非接触となっている。このような転がり軸受においては回転に伴って静電気が発生するため、その放射ノイズが複写機の複写画像に歪み等の悪影響を及ぼす等の不都合が生じる場合がある。
【０００３】
このような不都合を回避するため、導電性グリースを転がり軸受に封入することにより内外の軌道輪及び転動体を導電状態にするとともに、前記内外の軌道輪のうち一方を接地することにより、静電気を該転がり軸受から除去するという対策が取られている。
このことを図８を参照しながら説明する。
【０００４】
図８の玉軸受１２１は、外輪１２２と、内輪１２３と、外輪１２２と内輪１２３との間に転動自在に配設された複数の玉１２４と、複数の玉１２４を保持する保持器１２５と、外輪１２２のシールみぞ１２２ｂに取り付けられた接触形のシール１２６，１２６と、で構成されている。また、外輪１２２と内輪１２３とシール１２６，１２６とで囲まれた空間には導電性グリース１２７が充填され、シール１２６により玉軸受１２１内部に密封されている。
【０００５】
そして、この導電性グリース１２７によって、前記両輪１２２，１２３の軌道面１２２ａ，１２３ａと玉１２４との接触面が潤滑されるとともに、外輪１２２と内輪１２３と玉１２４とが導電状態となっている。さらに、外輪１２２又は内輪１２３は、この玉軸受１２１が使用されている情報機器、例えば複写機等の本体を通して接地されていて（図示せず）、玉軸受１２１の回転により発生する静電気が除去されるようになっている。
【０００６】
導電性グリースとしては、カーボンブラックを増ちょう剤及び導電性付与添加剤として添加したものが主流であり（例えば、特公昭６３−２４０３８号公報に記載のもの）、このような導電性グリースは初期には優れた導電性を示す。
【０００７】
【発明が解決しようとする課題】
しかしながら、本発明者らは、上記のような従来の導電性グリースは、その導電性が経時的に低下して行く場合があることを確認した。
このような現象の原因としては、従来は以下のようなことが考えられていた。すなわち、導電性グリースは当初は転がり軸受の軌道輪の軌道面と転動体との接触面に十分に存在していて、その導電性グリース中のカーボンブラックにより、前記軌道輪と前記転動体との間の導電性が確保されているものの、前記軌道輪と前記転動体との相対運動により前記導電性グリースが前記接触面から排除されたり、カーボンブラック粒子のチェーンストラクチャーが破壊されたりすることにより、導電性が経時的に低下して行くと考えられていた。
【０００８】
また、接触面から排除された導電性グリースが再度接触面に入りにくいのは、この種のグリースのちょう度が低いことと、導電性付与添加剤が基油に不溶の微粒子であることによると考えられていた。
しかしながら、本発明者らが鋭意検討した結果、導電性（抵抗値）の経時変化は下記のような要因によって生じるものと推察するに至った。
【０００９】
従来のカーボンブラックを含有する導電性グリースを封入した転がり軸受（内径８ｍｍ、外径２２ｍｍ、幅７ｍｍの玉軸受）を回転試験（Ｆｒ＝１９．６Ｎ、回転数１５０ｒｐｍ、回転時間５００時間）に供し、該回転試験後の転がり軸受の軌道面をオージェ電子分光分析により調査した。その結果、前記軌道面に酸化膜が生成していることが認められた。このことから、導電性の経時変化の原因は導電性グリースの性能劣化ではなく、絶縁性を有する酸化膜が軌道面に形成したことによるものであると考えられる。
【００１０】
すなわち、転動体の表面と軌道面との金属接触により、軌道面に微小な損傷が生じる。この損傷部分には新生面が露出するが、この新生面は活性が高いため、空気中の酸素等により直ちに酸化され酸化膜が形成される。この酸化膜が導電性を低下させ、結果として経時的な抵抗値の上昇が見られることとなる。
そこで、本発明は上記のような従来技術が有する問題点を解決し、導電性の経時的な低下が生じにくい転がり軸受を提供することを課題とする。
【００１１】
【課題を解決するための手段】
前記課題を解決するため、本発明は次のような構成からなる。すなわち、本発明の転がり軸受は、内輪と、外輪と、前記内輪と前記外輪との間に転動自在に配設された複数の転動体と、前記内輪と前記外輪との間に形成され前記転動体が内設された空隙部内に充填された導電性グリースと、を備える転がり軸受において、前記導電性グリースは、１〜１０ｗｔ％のカーボンブラックと、５〜２０ｗｔ％の増ちょう剤と、０．１〜１０ｗｔ％の正リン酸エステル又は亜リン酸エステルと、を含有するとともに、前記内輪の軌道面，前記外輪の軌道面，及び前記転動体の転動面に形成された酸化膜の厚さが１００ｎｍ以下であることを特徴とする。
【００１２】
このような構成であれば、前記内輪の軌道面，前記外輪の軌道面，及び前記転動体の転動面に形成された酸化膜の厚さが小さいので、転がり軸受の導電性が経時的に低下することを抑制することができる。
なお、前記酸化膜の厚さは、転がり軸受内部に充填される前記導電性グリースの種類によって影響を受ける傾向があるが、その種類は特に限定されるものではない。
【００１３】
以下に、前記導電性グリースが備える各成分について説明する。
〔導電性付与添加剤〕
導電性グリースに添加される導電性付与添加剤としては、導電性を備えた粉末が好適に使用され、その代表例としてはカーボンブラック等があげられる。また、カーボンブラックに代わるものとしては、アセチレンブラックなどの繊維状カーボンを主成分とする粒子、金，銀，銅，スズ，亜鉛，アルミニウムなどの金属粒子、酸化銀，硫化ニオブ，硝酸銀などの金属化合物粒子等があげられる。
【００１４】
これらの導電性付与添加剤は、導電性の付与とともに増ちょう剤としても作用するので単独で用いることもできるが、グリースにおいて通常使用される増ちょう剤（リチウム石けん，ウレア化合物等）を、前記導電性付与添加剤に共存させてもよい。
導電性グリースにおける前記導電性付与添加剤の含有量は、０．１〜１０ｗｔ％であることが必要である。０．１ｗｔ％未満であると、導電性グリースの導電性が不足する。また、１０ｗｔ％を超えるとグリースの性能低下（基油と増ちょう剤との分離など潤滑不良）が生じるおそれがあり、さらに、ちょう度が小さくなり導電性グリースが硬くなり、軸受などに封入し使用する場合に軸受トルクが大きくなったりする。導電性グリースに十分な導電性を付与するためには、前記導電性固体粉末は１ｗｔ％以上とすることがより好ましく、したがって１〜１０ｗｔ％であることがより好ましい。
【００１５】
なお、前記増ちょう剤を添加する場合は、その含有量は５〜２０ｗｔ％とすることが好ましい。５ｗｔ％未満であると、軸受中のグリースが漏出しやすくなり、２０ｗｔ％を超えるとトルクが大となる。
また、導電性グリースの潤滑性及び流動性から、前記増ちょう剤と前記導電性付与添加剤との総量は５．１〜２０．１ｗｔ％とすることが好ましい。
【００１６】
〔添加剤〕
導電性グリースには、以下のような各種添加剤を添加してもよい。
導電性グリースに添加される摩耗防止添加剤としては、有機リン系化合物等があげられる。有機リン系化合物としては、例えば、一般式（ＲＯ）3 ＰＯで示される正リン酸エステル（ＴＣＰ，ＴＯＰ等）、一般式（ＲＯ）2 Ｐ（Ｏ）Ｈで示される亜リン酸ジエステルや一般式（ＲＯ）3 Ｐで示される亜リン酸トリエステルのような亜リン酸エステル等があげられる。なお、上記のＲはアルキル基，アリール基，アルキルアリール基を示す。
【００１７】
また、極圧添加剤としては、Ｚｎ−ＤＴＰ（ジチオリン酸亜鉛），Ｍｏ−ＤＴＰ（ジチオリン酸モリブデン）等のＤＴＰ金属化合物、Ｎｉ−ＤＴＣ，Ｍｏ−ＤＴＣ等のＤＴＣ金属化合物、イオウ，リン，塩素等を含む有機金属化合物などがあげられる。
さらに、油性剤としては、アミン系化合物、オレイン酸，コハク酸エステル等の有機脂肪酸化合物、アルケニルコハク酸無水物等のカルボン酸無水物などがあげられる。
【００１８】
これらの中から、亜リン酸エステル，ＴＣＰ，ＴＯＰ，ＤＴＰ金属化合物，及びＤＴＣ金属化合物の化学構造式を図１に示す。これらの構造式中のＲ以外の官能基（図１において破線により囲まれた部分の官能基）は、軌道面等を構成する金属に対して吸着作用を有していて、そのため前記化合物が軌道面等に吸着される。このことにより潤滑性が高められるので、軌道面等に金属接触による微小な損傷が生じることが防止されて、導電性を維持する効果が発揮される。
【００１９】
なお、図１において破線により囲まれた部分の官能基以外の官能基で上記の作用を有するものとしては、例えば、油性剤であるオレイン酸，コハク酸エステル等の有機脂肪酸化合物やアルケニルコハク酸無水物等のカルボン酸無水物中に含まれる官能基、すなわち、カルボキシル基，酸無水物基があげられる。
前記導電性グリースにおいては、摩耗防止添加剤，極圧添加剤，及び油性剤のうち少なくとも１種を０．１〜１０ｗｔ％含有することが好ましい。０．１ｗｔ％未満であると、導電性の経時的な低下を抑える効果が不十分となり、また、１０ｗｔ％を超えて添加すると、軌道面等の金属部分に腐食等の悪影響を及ぼすおそれがある。なお、導電性の経時的な低下をより長期間にわたって抑えるためには、０．５〜７ｗｔ％とすることがより好ましい。
【００２０】
そして、導電性の経時的な低下をさらに長期間にわたって抑えるためには、摩耗防止添加剤と油性剤とを併用することが好ましい。例えば、摩耗防止添加剤として亜リン酸エステル、油性剤としてカルボン酸無水物を用いた場合は、導電性の経時的な低下を抑える効果が特に優れている。
〔基油〕
導電性グリースに使用される基油としては、鉱油，ポリ−α−オレフィン油（ＰＡＯ）等の合成炭化水素油，エステル油，フッ素油，エーテル油，ポリグリコール油などがあげられ、これらは単独又は２種以上混合して用いることができる。ただし、エステル油等のような極性の高い基油は、転がり軸受の周辺に使用される場合がある樹脂やトナーへ悪影響を与えるおそれがあるため、不適当である場合がある。
【００２１】
前記基油は、粘度が大きくなりすぎると導電性に悪影響を及ぼすので、４０℃における動粘度は１２０ｍｍ2 ／ｓｅｃ以下が好ましい。１２０ｍｍ2 ／ｓｅｃを超えると、油膜が比較的厚くなって抵抗値が大きくなる。ただし、動粘度が５ｍｍ2 ／ｓｅｃ未満であると、蒸発損失や潤滑性の問題から適当ではない。すなわち、基油の粘度が低すぎると、例えば軸受の回転中に軌道面と転動体との金属接触を避けるのに十分な潤滑油膜の形成が困難となる。なお、前記効果をより良好なものとするためには、前記基油の４０℃における動粘度は１５〜６０ｍｍ2 ／ｓｅｃであることがより好ましい。
【００２２】
なお、導電性グリースにおける基油の含有量は、導電性グリース全量から導電性付与添加剤，摩耗防止添加剤，極圧添加剤，油性剤，増ちょう剤などを差し引いた部分が基油となるから、７５〜９０ｗｔ％とすることが好ましい。
本発明は、転がり軸受に限らず、ボールねじ，リニアガイド，直動ベアリングのような転動装置に適用することも可能である。すなわち、本発明の転動装置は、ボールねじ，リニアガイド，直動ベアリングのうちいずれかの転動装置において、相対運動する部材間に形成され転動体が内設された空隙部内に、導電性付与添加剤を含有する導電性グリースを充填し、前記相対運動する部材の軌道面及び前記転動体の転動面に形成された酸化膜の厚さを１００ｎｍ以下としたことを特徴とする。
【００２３】
【発明の実施の形態】
本発明に係る転がり軸受の実施の形態を、図面を参照しながら詳細に説明する。図２は、本発明に係る転がり軸受の一実施形態である玉軸受の構造を示す縦断面図である。
この玉軸受２１は、外輪２２と、内輪２３と、外輪２２と内輪２３との間に転動自在に配設された複数の玉２４と、複数の玉２４を保持する保持器２５と、外輪２２のシールみぞ２２ｂに取り付けられた接触形のシール２６，２６と、で構成されている。また、外輪２２と内輪２３とシール２６，２６とで囲まれた空間には導電性グリース２７が充填され、シール２６により玉軸受２１内部に密封されている。
【００２４】
そして、この導電性グリース２７によって、前記両輪２２，２３の軌道面２２ａ，２３ａと玉２４との接触面が潤滑されるとともに、外輪２２と内輪２３と玉２４とが導電状態となっている。さらに、外輪２２又は内輪２３が接地されていて（図示せず）、玉軸受２１の回転により発生する静電気が除去されるようになっている。
【００２５】
導電性グリース２７は、基油としてポリ−α−オレフィン油（４０℃における動粘度は３０．０ｍｍ2 ／ｓｅｃ）を使用し、それに増ちょう剤としてリチウム石けんを７ｗｔ％、導電性付与添加剤としてカーボンブラックを５．０ｗｔ％、摩耗防止添加剤として亜リン酸エステル化合物を５．０ｗｔ％、それぞれ添加したものである（残部が基油）。
【００２６】
このような玉軸受２１は、前記両輪２２，２３の軌道面２２ａ，２３ａ及び玉２４の転動面２４ａの表面に形成されている図示しない酸化膜の厚さが１００ｎｍ以下とされているので、優れた導電性を有する（前記両輪２２，２３間の抵抗値が低い）とともに、導電性の経時的な低下が生じにくい。
また、導電性グリース２７は、導電性とともに優れた潤滑性を有しているので、玉軸受２１の軌道面２２ａ，２３ａと玉２４との金属接触が生じにくく、軌道面２２ａ，２３ａや転動面２４ａに酸化膜が生成しにくい。その結果、導電性の経時的な低下が生じにくい。
【００２７】
また、シール２６を導電性ゴムで構成する等の手法により、シール２６にも導電性を保持させれば、導電性の経時的な低下をより抑制することがでる。
よって、このような玉軸受２１は、複写機，レーザープリンタ等の事務機器の静電気対策として顕著な有効性を発揮するものである。
なお、本実施形態は本発明の一例を示したものであって、本発明は本実施形態に限定されるものではない。
【００２８】
例えば、本実施形態においては、転がり軸受の例として玉軸受をあげて説明したが、本発明の転がり軸受は、他の種類の様々な転がり軸受に対して適用することができる。例えば、アンギュラ玉軸受，円筒ころ軸受，円すいころ軸受，針状ころ軸受，自動調心ころ軸受等のラジアル形の転がり軸受や、スラスト玉軸受，スラストころ軸受等のスラスト形の転がり軸受である。
【００２９】
また、本発明は、転がり軸受に限らず、ボールねじ，リニアガイド，直動ベアリング等のような相対運動する部材を備えた転動装置に適用することも可能である。
次に、上記の玉軸受２１とほぼ同様な数種の玉軸受について、回転中の内外輪間の抵抗値を測定して、導電性が経時変化する程度を評価した結果について説明する。
【００３０】
まず、抵抗値を測定する装置について、図３の概略構成図を参照しながら説明する。
図３中、符号１は測定対象の玉軸受を表し、その内輪１ａに取付けられた軸部材２をモータ３によって回転駆動することによって、軸受１を回転するように構成されている。そして、内輪１ａと一体となっている軸部材２と外輪１ｂとの間に、定電圧電源４によって所定の定電圧が印加されるとともに、当該定電圧電源４と並列に抵抗測定装置５が接続されている。
【００３１】
抵抗測定装置５は、測定した電圧値（アナログ値）をＡ／Ｄ変換回路６に出力する。Ａ／Ｄ変換回路６は、予め設定されたサンプリング周期でデジタル値に変換し、当該変換したデジタル信号を演算処理装置７に出力する。本実施形態では、サンプリング周期として５０ｋＨｚ（サンプリング時間間隔＝０．０２ｍｓ）に設定してある。
【００３２】
演算処理装置７は、最大抵抗値演算部７Ａと、閾値処理部７Ｂと、波数カウント部７Ｃとを備える。最大抵抗値演算部７Ａは、入力したデジタル信号に基づき最大抵抗値を演算する。閾値処理部７Ｂは、入力したデジタル信号について所定閾値で閾値処理を行い雑音を除去する。波数カウント部７Ｃは、閾値処理部７Ｂからのパルスカウントについて、経時的なパルス値の増減変化によって、所定時間単位毎の変動回数つまり波山の波数をカウントし、その単位時間当たりの波数の平均値を求める。また演算処理装置７は、求めた最大抵抗値及び単位時間当たりの波数の平均値を表示装置８に出力する。
【００３３】
本実施形態では、上記波数をカウントする単位時間を０．３２８秒に設定してある。
表示装置８はディスプレイなどから構成され、演算処理装置７が求めた最大抵抗値及び単位時間当たりの波数の平均値を表示する。
次に、上記構成の装置を使用した、玉軸受１の抵抗値評価の方法について説明する。
【００３４】
モータ３を駆動して軸部材２つまり内輪１ａを所定回転速度で回転させた状態で、定電圧電源４から軸受１の内外輪１ａ，１ｂ間に所定の定電圧を印加する。このとき、内外輪１ａ，１ｂ間に電流が流れるが、スパーク等によって電圧が変動する。その電圧が抵抗測定装置５で測定され、続いてＡ／Ｄ変換回路６によってデジタル値に変換され、そのデジタル信号に基づいて、演算処理装置７が、最大抵抗値及び所定単位時間当たりの波数を求め、その値が表示装置８に表示される。
【００３５】
封入するグリースの種類を変えた４種類の軸受（実施例１，２及び比較例１，２）を用意し、上記構成の装置を使用して、各軸受について、回転中の内外輪１ａ，１ｂ間の抵抗値（最大値）を１００時間毎に測定した。
ここで、４種類の軸受は共に内径８ｍｍ、外径２２ｍｍ、幅７ｍｍの玉軸受である。また、４種類のグリースの構成と物性（混和ちょう度及び体積抵抗率）は表１に示す通りであり、玉軸受への封入量は１５５〜１６５ｍｇである。
【００３６】
【表１】
0003918446.tif 000002
【００３７】
測定条件を以下に示す。
軸部材２の回転数：１５０ｒｐｍ
軸受１に与えるラジアル荷重（Ｆｒ）：１９．６Ｎ
回転時間  ：５００時間
印可電圧  ：６．２Ｖ
最大電流  ：１００μＡ
雰囲気温度：２５℃
雰囲気湿度：５０％ＲＨ
そして、サンプリング周期は５０ｋＨｚ、０．３２８秒で行った。
【００３８】
次に、結果を図４のグラフに示して、その内容を考察する。なお、図４のグラフにおいては、実施例１の結果を菱形印（◆）、実施例２の結果を三角印（▲）、比較例１の結果を四角印（■）、比較例２の結果をバツ印（×）で示した。
実施例１及び実施例２はカーボンブラックを含有する導電性グリースを備えた軸受であるが、図４に示したように、これらは初期の抵抗値が低い。これは、カーボンブラックを含有することにより、グリースの体積抵抗率が小さくなったことによる（表１参照）。しかし、カーボンブラックは含有するが摩耗防止添加剤は含有しない導電性グリースを備えた軸受である実施例２は、経時的な抵抗値の上昇が若干見られた。
【００３９】
また、カーボンブラックを含有しないグリースを使用した比較例１及び比較例２の場合は、初期から抵抗値が大きい。このような軸受は、放射ノイズを誘導し、複写機やプリンタ等に使用された場合に、複写画像や印刷画像等の画像系に歪み等の悪影響を及ぼすおそれがある。
なお、実施例１の軸受のグリースにおいては、カーボンブラックの含有量は５ｗｔ％で、増ちょう剤の含有量は７ｗｔ％であり、その総量は１２ｗｔ％である。このグリースと同程度の混和ちょう度及び潤滑性が得られる含有量の組合せとしては、カーボンブラック及び増ちょう剤を、１ｗｔ％及び１１ｗｔ％とする場合、３ｗｔ％及び９ｗｔ％とする場合、７ｗｔ％及び３ｗｔ％とする場合（２ｗｔ％分は基油を多くする）が、それぞれ考えられる。
【００４０】
次に、実施例１の軸受において、摩耗防止添加剤の添加量と、軌道面の酸化膜の厚さ及び玉軸受の抵抗値との関係について検討した結果を、図５のグラフを参照しながら説明する。なお、グラフの横軸は摩耗防止添加剤の添加量を示し、右側の縦軸は酸化膜の厚さを、左側の縦軸は軸受抵抗の最大値（回転５００時間後の値）を示す。また、このグラフにおいては、酸化膜の厚さに関するデータを■印で示し、抵抗値に関するデータを◆印で示している。
【００４１】
この酸化膜の厚さは、オージェ電子分光分析装置を用いて測定した。すなわち、試料表面に電子線を照射して、該試料表面から放出されるオージェ電子のエネルギー解析を行うことによって、該試料表面の元素分析（定性的分析及び定量的分析）を行うものである。そして、アルゴンイオン（Ａｒ+ ）で該試料表面をスパッタしながら測定を行うことによって、深さ方向についても分析が可能となっている。
【００４２】
オージェ電子分光分析により得られた測定チャートの一例を、図６に示す。表面からの深さが０ｎｍに近い地点、すなわち軌道面の表面付近は、酸素オージェ電子の強度（測定チャートにおいて■印で示したもの）が強く、鉄オージェ電子の強度（測定チャートにおいて◆印で示したもの）が小さくなっている。そして、表面から深くなるにしたがって酸素オージェ電子の強度が小さくなっている。酸素オージェ電子の強度がバックグラウンドまで下がった地点（矢印で指し示した点）が、酸化膜の端部であり、その深さがすなわち酸化膜の厚さである。図６の例では、酸化膜の厚さは９７ｎｍである。
【００４３】
図５のグラフから、摩耗防止添加剤の添加量が０．１〜１０ｗｔ％であると、玉軸受を５００時間運転した後も、酸化膜の厚さが１００ｎｍ以下となっていることが分かる。そして、酸化膜の厚さが１００ｎｍ以下であると、玉軸受の抵抗値が低くなっていることが分かる。
次に、実施例１の軸受においてカーボンブラックの添加量を変化させたグリースを使用して、抵抗値の測定を行った結果について、図７を参照しながら説明する。なお、図７の抵抗値は初期の値である。
【００４４】
カーボンブラックは０．１ｗｔ％程度の極少量でも導電性の付与に効果があるため、カーボンブラックの添加量を制限して、増ちょう剤をその分添加すれば、カーボンブラックの分散状態を経時的に良好に保つことができる。ただし、添加量を１ｗｔ％以上とすれば、抵抗値を十分に小さくできることがわかる。
しかし、カーボンブラックの添加量が多すぎると、導電性の元となるカーボンブラックの網目構造が破壊されて早期に導電性能が変化しやすい。この網目構造の破壊は、グリース漏れや油分離を引き起こしやすくするという問題も引き起こす。また、グリースの適度なちょう度を得るためには、カーボンブラックの添加量は１０ｗｔ％以下が好ましい。
【００４５】
すなわち、カーボンブラックの添加量が多くなると、ちょう度が小さくなり、グリースが硬くなる。表１のグリースの混和ちょう度が約２５０であったのに対し、カーボンブラックを１５ｗｔ％添加すると混和ちょう度が２００以下となることから、余裕も考慮して、カーボンブラックの添加量は１０ｗｔ％以下が好ましい。
【００４６】
【発明の効果】
以上のように、本発明の転がり軸受は、優れた導電性を有するとともに、導電性の経時的な低下が生じにくい。
【図面の簡単な説明】
【図１】各種添加剤の化学構造式を示す図である。
【図２】本発明に係る転がり軸受の一実施形態である玉軸受の構造を示す部分縦断面図である。
【図３】抵抗値を測定する装置の概略構成図である。
【図４】玉軸受の回転時間と軸受抵抗の最大値との相関を示すグラフである。
【図５】摩耗防止添加剤の添加量と、酸化膜の厚さ及び軸受抵抗の最大値との相関を示すグラフである。
【図６】玉軸受の軌道面のオージェ電子分光分析測定チャートである。
【図７】導電性付与添加剤の添加量と軸受抵抗の最大値との相関を示すグラフである。
【図８】従来の導電性グリースを備えた玉軸受の構造を示す部分縦断面図である。
【符号の説明】
２１    玉軸受
２２    外輪
２２ａ  軌道面
２３    内輪
２３ａ  軌道面
２４    玉
２４ａ  転動面
２７    導電性グリース
【図１】
0003918446.tif 000003
【図２】
0003918446.tif 000004
【図３】
0003918446.tif 000005
【図４】
0003918446.tif 000006
【図５】
0003918446.tif 000007
【図６】
0003918446.tif 000008
【図７】
0003918446.tif 000009
【図８】
0003918446.tif 000010